(57)【要約】【課題】耐熱性、低吸湿性に優れるだけでなく、耐溶剤性、基材への密着性にも優れた架橋体の塗膜をより低温の加熱で形成することができるフッ素含有芳香族系重合体を提供する。【解決手段】特定の構造のフッ素化芳香族化合物由来の構成単位と不飽和炭化水素基を少なくとも１つ有するビスフェノール化合物由来の構成単位とを含むフッ素含有芳香族系重合体。【選択図】なし【特許請求の範囲】
【請求項１】
下記一般式（１）；
【化１】
2013035959.tif 000019
（式中、Ｒ１は、同一又は異なって、置換基を有していてもよい炭素数１〜１２のアルキル基、アルコキシ基、若しくは、アルキルアミノ基、又は、置換基を有していてもよい炭素原子数６〜２０のアリールオキシ基、アリールアミノ基、若しくは、アリールチオ基を表す。Ｒ２及びＲ３は、同一又は異なって、置換基を有していてもよい炭素数２〜７の不飽和炭化水素基又は水素原子を表し、ベンゼン環に付加するＲ２及びＲ３は、それぞれ１つであってもよく複数であってもよい。ベンゼン環に付加するＲ２及びＲ３の少なくとも１つは、置換基を有していてもよい炭素数２〜７の不飽和炭化水素基である。Ｘは、下記（３−１）〜（３−１０）の官能基のいずれかである。）で表される繰り返し単位及び／又は下記一般式（２）；
【化２】
2013035959.tif 000020
（式中、Ｘは、下記（３−１）〜（３−１０）の官能基のいずれかである。Ｙは２価の有機基又は直接結合を表す。Ｒ２及びＲ３は、同一又は異なって、置換基を有していてもよい炭素数２〜７の不飽和炭化水素基又は水素原子を表し、ベンゼン環に付加するＲ２及びＲ３は、それぞれ１つであってもよく複数であってもよい。ベンゼン環に付加するＲ２及びＲ３の少なくとも１つは、置換基を有していてもよい炭素数２〜７の不飽和炭化水素基である。ｍ及びｍ’は、同一又は異なって、ベンゼン環に付加しているフッ素原子の数を表し、０〜４の整数であり、ｍ＋ｍ’は１以上である。）で表される繰り返し単位を有することを特徴とするフッ素含有芳香族系重合体。
【化３】
2013035959.tif 000021
【請求項２】
前記Ｒ２、Ｒ３の少なくとも１つは、置換基を有していてもよい炭素数２〜４のアルケニル基であることを特徴とする請求項１に記載のフッ素含有芳香族系重合体。
【請求項３】
前記一般式（１）におけるＲ１は、置換基を有していてもよい炭素数６〜２０のアリールオキシ基であることを特徴とする請求項１又は２に記載のフッ素含有芳香族系重合体。
【請求項４】
前記一般式（２）におけるｍ及びｍ’は、ともに４であることを特徴とする請求項１〜３のいずれかに記載のフッ素含有芳香族系重合体。
【請求項５】
不飽和炭化水素基を有するビスフェノール化合物由来の構造を重合体の主鎖骨格に有するフッ素含有重合体の製造方法であって、
該製造方法は、分子内にフッ素原子を３個以上有するフッ素含有単量体と、不飽和炭化水素基を有するビスフェノール化合物とを塩基性触媒の存在下に重縮合させる工程を含むことを特徴とするフッ素含有重合体の製造方法。
【請求項６】
請求項１〜４のいずれかに記載のフッ素含有芳香族系重合体と溶媒とを含むことを特徴とする塗工用樹脂組成物。
【請求項７】
請求項６に記載の塗工用樹脂組成物を架橋させて得られることを特徴とする架橋体。
【請求項８】
請求項７に記載の架橋体を含むことを特徴とする絶縁膜。
【請求項９】
請求項８に記載の絶縁膜を必須構成要素とすることを特徴とする電子部品。
【発明の詳細な説明】
【技術分野】
【０００１】
本発明は、フッ素含有芳香族系重合体に関する。より詳しくは、電子材料分野等の用途に用いられるフッ素含有芳香族系重合体に関する。
【背景技術】
【０００２】
フッ素含有芳香族系重合体は、フッ素を含有していることに起因して吸水性が低く、また耐熱性等の特性に優れるものであることから、各種フィルム、燃料電池用電解質膜やエンジニアリングプラスチック等の原料として幅広い産業分野において利用されている。各種工業用材料の高機能化、高性能化の要求に伴い、近年、様々な産業分野において、これらフッ素含有芳香族系重合体等の含フッ素化合物が注目されているが、更に幅広い分野へ利用が拡大するためには、耐熱性や低吸湿性に加え、各種分野毎に要求される特性をも備えたものを開発することが求められる。
【０００３】
耐熱性や低吸湿性に加え、これら以外の特性にも優れたフッ素含有芳香族系重合体を開発することを目的として架橋性官能基を有するフッ素含有芳香族系重合体や、その重合体を架橋して得られる架橋体について検討されている。
従来の架橋性官能基を有するフッ素含有芳香族系重合体として、電気・電子材料等として用いられるフッ素化シアノアリールエーテル重合体であって、シアノ基が結合したベンゼン環に反応性不飽和基が結合した構造のものや、その重合体を更に架橋させることによって得られる架橋体が開示されている（例えば、特許文献１参照）。また、フッ素が付加したベンゼン環を重合体の主鎖骨格に含むポリエーテルケトンであって、主鎖に架橋基が結合した構造を有するもの、及び、その重合体を架橋することにより得られる架橋体が開示されている（例えば、特許文献２参照）。
【先行技術文献】
【特許文献】
【０００４】
【特許文献１】特開２００４−１０７９６号公報
【特許文献２】特開２００２−３２２２７１号公報
【発明の概要】
【発明が解決しようとする課題】
【０００５】
上記のように、架橋性官能基を有するフッ素含有芳香族系重合体が検討されている。しかしながら、特許文献１に開示のフッ素化シアノアリールエーテル重合体は、溶剤溶解性を有し、架橋後の塗膜は耐溶剤性が向上されたものであるが、更に基材への密着性により優れた塗膜を形成することができる重合体とする工夫の余地がある。また、特許文献２の重合体は、架橋反応を進行させるためには、２７０〜２８０℃に加熱することが必要となるため、より低温でも架橋体を形成することができるものとする工夫の余地がある。
このように従来の架橋性官能基を有するフッ素含有芳香族系重合体は、塗膜の耐溶剤性と密着性とに共に優れたものとすることや、架橋体の形成しやすさの点に課題を有している。低吸水性であり、絶縁性の高いフッ素含有芳香族系重合体を更に耐溶剤性に優れたものとすることができれば、膜の積層が可能となるため、絶縁膜用途への応用が期待でき、更に塗膜の基材への密着性に優れたものとすることができれば、膜の剥がれが抑制された良好な塗膜とすることができる。また、このような塗膜をより低温の加熱で形成することができれば作業効率の上から好ましい。したがって、このような要求を満たすことができるフッ素含有芳香族系重合体が求められている。
【０００６】
本発明は、上記現状に鑑みてなされたものであり、耐熱性、低吸湿性に優れるだけでなく、耐溶剤性、基材への密着性にも優れた架橋体の塗膜をより低温の加熱で形成することができるフッ素含有芳香族系重合体を提供することを目的とする。
【課題を解決するための手段】
【０００７】
本発明者は、耐溶剤性、基材への密着性に優れた架橋体の塗膜を形成することができるフッ素含有芳香族系重合体について種々検討したところ、フッ素含有芳香族系重合体を、不飽和炭化水素基を有するビスフェノール化合物由来の構造と特定のフッ素含有芳香族系化合物由来の構造とを重合体の主鎖骨格に有するものとすると、そのフッ素含有芳香族系重合体から得られる架橋体の塗膜が耐熱性、低吸湿性に加え、耐溶剤性にも優れ、また、基材への密着性にも優れた柔軟性のある塗膜となることを見いだした。また、このフッ素含有芳香族系重合体は、各種溶剤への溶解性に優れ、塗膜を容易に形成することができるとともに、２００℃程度の温度でも架橋し、従来のフッ素含有芳香族系重合体架橋体に比べてより低い加熱温度で耐溶剤性等に優れた架橋体の塗膜を形成することができることを見いだし、上記課題をみごとに解決することができることに想到し、本発明に到達したものである。
【０００８】
すなわち本発明は、下記一般式（１）；
【０００９】
【化１】
2013035959.tif 000002
【００１０】
（式中、Ｒ１は、同一又は異なって、置換基を有していてもよい炭素数１〜１２のアルキル基、アルコキシ基、若しくは、アルキルアミノ基、又は、置換基を有していてもよい炭素原子数６〜２０のアリールオキシ基、アリールアミノ基、若しくは、アリールチオ基を表す。Ｒ２及びＲ３は、同一又は異なって、置換基を有していてもよい炭素数２〜７の不飽和炭化水素基又は水素原子を表し、ベンゼン環に付加するＲ２及びＲ３は、それぞれ１つであってもよく複数であってもよい。ベンゼン環に付加するＲ２及びＲ３の少なくとも１つは、置換基を有していてもよい炭素数２〜７の不飽和炭化水素基である。Ｘは、下記（３−１）〜（３−１０）の官能基のいずれかである。）で表される繰り返し単位及び／又は下記一般式（２）；
【００１１】
【化２】
2013035959.tif 000003
【００１２】
（式中、Ｘは、Ｘは、下記（３−１）〜（３−１０）の官能基のいずれかである。Ｙは２価の有機基又は直接結合を表す。Ｒ２及びＲ３は、同一又は異なって、置換基を有していてもよい炭素数２〜７の不飽和炭化水素基又は水素原子を表し、ベンゼン環に付加するＲ２及びＲ３は、それぞれ１つであってもよく複数であってもよい。ベンゼン環に付加するＲ２及びＲ３の少なくとも１つは、置換基を有していてもよい炭素数２〜７の不飽和炭化水素基である。ｍ及びｍ’は、同一又は異なって、ベンゼン環に付加しているフッ素原子の数を表し、０〜４の整数であり、ｍ＋ｍ’は１以上である。）で表される繰り返し単位を有することを特徴とするフッ素含有芳香族系重合体
【００１３】
【化３】
2013035959.tif 000004
【００１４】
である。
以下に本発明を詳述する。
なお、以下において記載する本発明の個々の好ましい形態を２つ以上組み合わせたものもまた、本発明の好ましい形態である。
【００１５】
本発明のフッ素含有芳香族系重合体は、下記一般式（１）；
【００１６】
【化４】
2013035959.tif 000005
【００１７】
（式中、Ｒ１は、同一又は異なって、置換基を有していてもよい炭素数１〜１２のアルキル基、アルコキシ基、若しくは、アルキルアミノ基、又は、置換基を有していてもよい炭素原子数６〜２０のアリールオキシ基、アリールアミノ基、若しくは、アリールチオ基を表す。Ｒ２及びＲ３は、同一又は異なって、置換基を有していてもよい炭素数２〜７の不飽和炭化水素基又は水素原子を表し、ベンゼン環に付加するＲ２及びＲ３は、それぞれ１つであってもよく複数であってもよい。ベンゼン環に付加するＲ２及びＲ３の少なくとも１つは、置換基を有していてもよい炭素数２〜７の不飽和炭化水素基である。Ｘは、下記（３−１）〜（３−１０）の官能基のいずれかである。）で表される繰り返し単位及び下記一般式（２）；
【００１８】
【化５】
2013035959.tif 000006
【００１９】
（式中、Ｘは、下記（３−１）〜（３−１０）の官能基のいずれかである。Ｙは２価の有機基又は直接結合を表す。Ｒ２及びＲ３は、同一又は異なって、置換基を有していてもよい炭素数２〜７の不飽和炭化水素基又は水素原子を表し、ベンゼン環に付加するＲ２及びＲ３は、それぞれ１つであってもよく複数であってもよい。ベンゼン環に付加するＲ２及びＲ３の少なくとも１つは、置換基を有していてもよい炭素数２〜７の不飽和炭化水素基である。ｍ及びｍ’は、同一又は異なって、ベンゼン環に付加しているフッ素原子の数を表し、０〜４の整数であり、ｍ＋ｍ’は１以上である。）
【００２０】
【化６】
2013035959.tif 000007
【００２１】
で表される繰り返し単位の少なくとも一方を有するものであり、これらの両方を有するものであってもよい。また、一般式（１）で表される繰り返し単位や一般式（２）で表される繰り返し単位に該当する繰り返し単位を１種有していてもよく、２種以上有していてもよい。
また本発明のフッ素含有芳香族系重合体は、上記一般式（１）で表される繰り返し単位及び／又は一般式（２）で表される繰り返し単位を有する限り、その他の繰り返し単位を有していてもよい。本発明のフッ素含有芳香族系重合体が２種類以上の繰り返し単位により構成されるものである場合、ブロック状、ランダム状等のいずれの形態であってもよい。
本発明のフッ素含有芳香族系重合体が一般式（１）で表される繰り返し単位及び一般式（２）繰り返し単位以外の、その他の繰り返し単位を有するものである場合、フッ素含有芳香族系重合体を構成する繰り返し単位全体１００モル％に対して、一般式（１）で表される繰り返し単位及び一般式（２）繰り返し単位の合計が３０〜１００モル％であることが好ましい。より好ましくは、５０〜１００モル％であり、更に好ましくは、７０〜１００モル％である。
【００２２】
上記一般式（１）で表される繰り返し単位、及び、上記一般式（２）で表される繰り返し単位は、ともに、フッ素化芳香族化合物由来の構成単位と不飽和炭化水素基を少なくとも１つ有するビスフェノール化合物由来の構成単位とを含むものである。このような繰り返し単位を有するフッ素含有芳香族系重合体は、フッ素化芳香族化合物由来の構成単位を有することに起因して低吸水性、絶縁性に優れるものである。また、このフッ素含有芳香族系重合体は、溶剤溶解性に優れ、溶剤に溶解した溶液を塗布することにより容易に塗膜を形成することができるものである。そして、このような構造の重合体において、ビスフェノール化合物由来の構成単位に付加した不飽和炭化水素基で架橋構造を形成することで得られる架橋体の塗膜は、耐溶剤性に優れたものであるだけでなく柔軟性も有し、基材への密着性にも優れたものである。
なお、本発明において、ビスフェノール化合物とは、２つのフェノールが２価の連結基を介して結合した構造を有する化合物を意味する。
【００２３】
上記一般式（１）で表される繰り返し単位は、フッ素化ベンゾニトリル由来の構成単位とビスフェノール化合物由来の構成単位とから構成される繰り返し単位である。ビスフェノール化合物由来の構成単位において、Ｒ２及びＲ３は、ベンゼン環にそれぞれ１〜４つ付加している。また、Ｒ２及びＲ３のうち少なくとも１つは置換基を有していてもよい炭素数２〜７の不飽和炭化水素基である。すなわち、ビスフェノール化合物由来の構成単位に含まれる２つのベンゼン環のうち少なくとも一方に、置換基を有していてもよい炭素数２〜７  の不飽和炭化水素基が少なくとも１つ付加している限り、置換基を有していてもよい炭素数２〜７の不飽和炭化水素基が２つ以上付加していてもよく、２つ以上付加している場合には、同じベンゼン環に付加していてもよく、異なるベンゼン環に付加していてもよい。
これらの中でも、Ｒ２及びＲ３のそれぞれの少なくとも１つが置換基を有していてもよい炭素数２〜７の不飽和炭化水素基であること、すなわち、ビスフェノール化合物由来の構成単位に含まれる２つのベンゼン環の両方に置換基を有していてもよい炭素数２〜７の不飽和炭化水素基が少なくとも１つずつ付加した構造が好ましい。より好ましくは、２つのベンゼン環の両方に置換基を有していてもよい炭素２〜７の不飽和炭化水素基が１つずつ付加した構造である。
上記一般式（１）で表される繰り返し単位において、置換基を有していてもよい炭素数２〜７の不飽和炭化水素基が付加する位置は特に制限されないが、ベンゼン環を構成する炭素原子のうち、酸素と結合した炭素原子に対してオルト位の炭素に付加していることが好ましい。
【００２４】
上記一般式（１）、一般式（２）で表される繰り返し単位において、Ｒ２及びＲ３は、同一又は異なって、置換基を有していてもよい炭素数２〜７の不飽和炭化水素基又は水素原子を表すが、不飽和炭化水素基は、炭素数２〜４のものが好ましい。
また不飽和炭化水素基としては、ビニル基、アルケニル基、アルキニル基等が好ましい。より好ましくは、アルケニル基である。
すなわち、Ｒ２、Ｒ３の少なくとも１つは、置換基を有していてもよい炭素数１〜３のアルケニル基であることは、本発明の好適な実施形態の１つである。
【００２５】
上記アルケニル基としては、アリル基、１−プロペニル基、１−ブテニル基、２−ブテニル基、３−ブテニル基、２−メチル−１−プロペニル基、２−メチル−２−プロペニル基、１−ペンテニル基、２−ペンテニル基、３−ペンテニル基、４−ペンテニル基、１−メチル−１−ブテニル基、１−メチル−２−ブテニル基、１−メチル−３−ブテニル基、２−メチル−１−ブテニル基、２−メチル−２−ブテニル基、２−メチル−３−ブテニル基、３−メチル−１−ブテニル基、３−メチル−２−ブテニル基、３−メチル−３−ブテニル基、１−エチル−１−プロペニル基、１−エチル−２−プロペニル基、２−エチル−１−プロペニル基、２−エチル−２−プロペニル基が好ましい。これらの中でも、アリル基、２−メチル−２−プロペニル基がより好ましい。最も好ましくは、アリル基である。
【００２６】
上記一般式（１）、一般式（２）で表される繰り返し単位において、Ｘは、上記式（３−１）〜（３−１０）で表される官能基のいずれかであるが、その中でも（３−１）、（３−２）、（３−５）、（３−９）のいずれかが好ましい。より好ましくは、（３−１）、（３−２）である。
【００２７】
本発明のフッ素含有芳香族系重合体の好ましい構造の一例を具体的に現すと、下記一般式（４）；
【００２８】
【化７】
2013035959.tif 000008
【００２９】
（式中、Ｒ１は、上記一般式（１）と同様である。）で表される繰り返し単位及び／又は下記一般式（５）；
【００３０】
【化８】
2013035959.tif 000009
【００３１】
（式中、Ｙ、ｍ及びｍ’は、上記一般式（２）と同様である。）で表される繰り返し単位を有するフッ素含有芳香族系重合体である。
【００３２】
上記一般式（１）、一般式（４）で表される繰り返し単位において、Ｒ１は、同一又は異なって、置換基を有していてもよい炭素数１〜１２のアルキル基、アルコキシ基、若しくは、アルキルアミノ基、又は、置換基を有していてもよい炭素原子数６〜２０のアリールオキシ基、アリールアミノ基、若しくは、アリールチオ基を表す。
上記炭素数１〜１２のアルキル基としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基、ウンデシル基、ドデシル基、２−エチルヘキシル基等が好適である。
上記炭素数１〜１２のアルコキシ基としては、メトキシ基、エトキシ基、プロポキシ基、イソプロポキシ基、ブトキシ基、ペンチルオキシ基、ヘキシルオキシ基、２−エチルヘキシルオキシ基、オクチルオキシ基、ノニルオキシ基、デシルオキシ基、ウンデシルオキシ基、ドデシルオキシ基、フルフリルオキシ基、アリルオキシ基等が好適である。
上記炭素数１〜１２のアルキルアミノ基としては、メチルアミノ基、エチルアミノ基、ジメチルアミノ基、ジエチルアミノ基、プロピルアミノ基、ｎ−ブチルアミノ基、ｓｅｃ−ブチルアミノ基、ｔｅｒｔ−ブチルアミノ基等が好適である。
【００３３】
上記炭素原子数６〜２０のアリールオキシ基としては、フェノキシ基、ベンジルオキシ基、ヒドロキシ安息香酸及びそのエステル類（例えば、メチルエステル、エチルエステル、メトキシエチルエステル、エトキシエチルエステル、フルフリルエステル及びフェニルエステル等）由来の基、ナフトキシ基、ｏ−、ｍ−又はｐ−メチルフェノキシ基、ｏ−、ｍ−又はｐ−フェニルフェノキシ基、フェニルエチニルフェノキシ基、クレソチン酸及びそのエステル類由来の基等が好適である。
上記炭素原子数６〜２０のアリールアミノ基としては、アニリノ基、ｏ−、ｍ−又はｐ−トルイジノ基、１，２−又は１，３−キシリジノ基、ｏ−、ｍ−又はｐ−メトキシアニリノ基、アントラニル酸及びそのエステル類由来の基等が好適である。
上記炭素原子数６〜２０のアリールチオ基としては、フェニルチオ基、フェニルメタンチオ基、ｏ−、ｍ−又はｐ−トリルチオ基、チオサリチル酸及びそのエステル類由来の基等が好適である。
上記Ｒ１としては、これらのうち、置換基を有していてもよい炭素数１〜１２のアルコキシ基、置換基を有していてもよい炭素原子数６〜２０のアリールオキシ基、アリールチオ基、アリールアミノ基が好ましい。より好ましくは、置換基を有していてもよい炭素原子数６〜２０のアリールオキシ基である。ただし、Ｒ１には、２重結合若しくは３重結合が含まれていてもよいし、含まれていなくてもよい。
【００３４】
上記Ｒ１おける置換基としては、上述のような炭素数１〜１２のアルキル基；フッ素、塩素、臭素、ヨウ素等のハロゲン原子；シアノ基、ニトロ基、カルボキシエステル基等が好適である。また、これら置換基の水素がハロゲン化されていてもよいし、されていなくてもよい。これらの中でも、好ましくは、ハロゲン原子、水素がハロゲン化されていてもよいし、されていなくてもよいメチル基、エチル基、プロピル基、イソプロピル基、ブチル基、ペンチル基、ヘキシル基及びカルボキシエステル基である。
上記Ｒ２、Ｒ３おける置換基としては、フッ素、塩素、臭素、ヨウ素等のハロゲン原子；シアノ基、ニトロ基、カルボキシエステル基等が好適であり、カルボキシエステル基の水素がハロゲン化されていてもよいし、されていなくてもよい。これらの中でも、好ましくは、ハロゲン原子、水素がハロゲン化されていてもよいし、されていなくてもよいカルボキシエステル基である。
【００３５】
上記一般式（２）、一般式（５）におけるＹは、２価の有機基又は直接結合を表すが、２価の有機基としては、Ｃ、Ｓ、Ｎ、及び／又は、Ｏ原子を含むことが好ましい。より好ましくは、カルボニル基、メチレン基、スルフィド基、スルホキサイド基、スルホン基、複素環等を含有することである。更に好ましくは、下記一般式（６−１）〜（６−１７）で表される基のいずれかであることである。中でも好ましくは、（６−１）、（６−１０）、（６−１１）、（６−１３）及び（６−１４）で表される基のいずれかである。
【００３６】
【化９】
2013035959.tif 000010
【００３７】
上記（６−１）〜（６〜１７）中、Ｚは、芳香族炭化水素基を含む２価の有機基を示す。なかでも、ベンゼン環を含む２価の有機基であることが好ましい。例えば、下記（７−１）〜（７−１９）である。
【００３８】
【化１０】
2013035959.tif 000011
【００３９】
上記（７−１）〜（７−１９）中、Ｙ１、Ｙ２、Ｙ３及びＹ４における置換基として、例えば、置換基を有してもよいアルキル基、アルコキシル基が好適である。より好ましくは、炭素原子数１〜３０であって、置換基を有してもよいアルキル基、アルコキシル基である。
これらの中でもＺとしては、下記（８−１）〜（８〜２０）がより好ましい。
【００４０】
【化１１】
2013035959.tif 000012
【００４１】
上記一般式（２）、一般式（４）で表される繰り返し単位において、ｍ及びｍ’は、ベンゼン環に付加しているフッ素原子の数を表し、０〜４の整数であるが、１〜４であることが好ましい。より好ましくは、２〜４であることであり、更に好ましくは、４である。すなわち、ｍ及びｍ’が４であることは、本発明の好適な実施形態の１つである。ベンゼン環に付加しているフッ素原子の数が多いと、得られる重合体がより吸水性の低いものとなる。
【００４２】
本発明のフッ素含有芳香族系重合体において、上記一般式（１）で表される繰り返し単位及び／又は一般式（２）で表される繰り返し単位の繰り返し数ｐは、１〜３，０００の範囲が好ましく、１〜１，０００の範囲がより好ましい。更に好ましくは、１〜５００の範囲である。
本発明のフッ素含有芳香族系重合体が上記一般式（１）で表される繰り返し単位及び一般式（２）で表される繰り返し単位の両方を有する場合、これらの繰り返し単位の繰り返し数の合計がこのような値であることが好ましい。
【００４３】
本発明のフッ素含有芳香族系重合体は、重量平均分子量が３，０００〜２００，０００の範囲にあることが好ましい。重量平均分子量がこのような範囲にあると、架橋反応時の加熱により重合体の主鎖骨格が動きやすく、架橋が効率的におこるため好ましい。また、重量平均分子量が大きすぎると、主鎖骨格が固くなり、フッ素含有芳香族系重合体から得られる塗膜が固脆いものとなるおそれがある。より好ましくは、５，０００〜１００，０００であり、更に好ましくは、７，０００〜８０，０００である。
重量平均分子量は、ＧＰＣ（ゲルパーミエーションクロマトグラフィー）により、実施例に記載の条件で測定することができる。
【００４４】
本発明はまた、不飽和炭化水素基を有するビスフェノール化合物由来の構造を重合体の主鎖骨格に有するフッ素含有重合体の製造方法であって、上記製造方法は、分子内にフッ素原子を３個以上有するフッ素含有単量体と、不飽和炭化水素基を有するビスフェノール化合物とを塩基性触媒の存在下に重縮合させる工程を含むことを特徴とするフッ素含有重合体の製造方法でもある。
ビスフェノール化合物と他の単量体とを重縮合させて重合体を製造する場合、他の単量体としてフッ素原子を有する単量体を用いると、反応温度を１５０℃を超えるような高温にしなくても重縮合反応が進行する。その為、塩が共存する状況下において、加熱によって不飽和炭化水素基が反応してしまうおそれが小さく、重合体の主鎖骨格に不飽和炭化水素基が付加した構造の重合体を好適に製造することができる。特に、不飽和炭化水素基を有するビスフェノール化合物と脱塩重縮合反応させる単量体として芳香族化合物を用いる場合、フッ素原子が付加していない芳香族化合物を用いた場合に比べ、フッ素原子が付加した芳香族化合物を用いると、重縮合反応の温度を低くすることができるため、不飽和炭化水素基が重縮合反応時につぶれることがなく、重合体の主鎖骨格に不飽和炭化水素基が付加した構造の重合体を好適に製造することができる。
本発明のフッ素含有重合体の製造方法は、分子内にフッ素原子を３個以上有するフッ素含有単量体と、不飽和炭化水素基を有するビスフェノール化合物とを塩基性触媒の存在下に重縮合させる工程を含む限り、その他の工程を含んでいてもよい。
【００４５】
上記分子内にフッ素原子を３個以上有するフッ素含有単量体としては、分子内にフッ素原子を３個以上有する化合物であれば特に制限されず、フッ素原子以外の置換基が付加していてもよい。
また、フッ素含有単量体が有するフッ素原子の数は３個以上であれば特に制限されないが、得られる重合体がより吸水性の低いものとなる点からはフッ素原子の数が多いほうが好ましい。
【００４６】
上記フッ素含有単量体としては、下記一般式（９）；
【００４７】
【化１２】
2013035959.tif 000013
【００４８】
（式中、Ｒ１は、上記一般式（１）と同様である。）で表される化合物及び／又は下記一般式（１０）；
【００４９】
【化１３】
2013035959.tif 000014
【００５０】
（式中、Ｙ、ｍ及びｍ’は、上記一般式（２）と同様である。）で表される化合物のような構造を有するものが好ましい。
【００５１】
上記一般式（９）で表される化合物としては、例えば、４−フェノキシ−２，３，５，６−テトラフルオロベンゾニトリル等が挙げられる。
上記一般式（１０）で表される化合物としては、例えば、４，４’−ビス（２，３，４，５，６−ペンタフルオロベンゾイル）ジフェニルエーテル、２，２−ビス（４−（２，３，４，５，６−ペンタフルオロベンゾイルオキシ）フェニル）プロパン、４，４’−（２，３，４，５，６−ペンタフルオロベンゾイルオキシ）ジフェニルエーテル、１，４−ビス（２，３，４，５，６−ペンタフルオロベンゾイルアミノ）ベンゼン、２，５−ジペンタフルオロフェニル−１，３，４−オキサジアゾール、パーフルオロベンゾフェノン等が挙げられる。
【００５２】
上記不飽和炭化水素基を有するビスフェノール化合物としては、下記一般式（１１）； 
【００５３】
【化１４】
2013035959.tif 000015
【００５４】
（式中、Ｘ、Ｒ２、Ｒ３は、上述した一般式（１）と同様である。）のような構造のものが好ましい。
フッ素含有単量体として上記一般式（９）又は（１０）で表される化合物の少なくとも一方を用い、不飽和炭化水素基を有するビスフェノール化合物として上記一般式（１１）で表されるものを用いることで、上記一般式（１）又は（２）で表される繰り返し単位を有するフッ素含有芳香族系重合体を製造することができる。
【００５５】
上記一般式（１１）で表される不飽和炭化水素基を有するビスフェノール化合物としては、２，２−ビス［４−ヒドロキシ−３−（２−プロペニル）フェニル］プロパン（２，２’−ジアリルビスフェノールＡ）、ビス［４−ヒドロキシ−３−（２−プロペニル）フェニル］メタン、ビス［４−ヒドロキシ−３−（２−プロペニル）フェニル］ スルホキシド、ビス［４−ヒドロキシ−３−（２−プロペニル）フェニル］ スルフィド、ビス［４−ヒドロキシ−３−（２−プロペニル）フェニル］ エーテル、ビス［４−ヒドロキシ−３−（２−プロペニル）フェニル］ スルホン、１，１−ビス［４−ヒドロキシ−３−（２−プロペニル）フェニル］シクロヘキサン、１，１，１，３，３，３−ヘキサフルオロ−２，２−ビス−［４−ヒドロキシ−３−（２−プロペニル）フェニル］プロパン、ビス［４−ヒドロキシ−３−（２−プロペニル）フェニル］ ケトン、９，９−ビス［４−ヒドロキシ−３−（２−プロペニル）フェニル］フルオレン、３，３−ビス［４−ヒドロキシ−３−（２−プロペニル）フェニル］フタリド、ビス［２−ヒドロキシ−３−（２−プロペニル）フェニル］メタン、２，２−ビス［４−ヒドロキシ−３−メチル−５−（２−プロペニル）フェニル］プロパン、ビス［２−ヒドロキシ−３−（２−プロペニル）フェニル］ ケトン、２−ヒドロキシ−３−（２−プロペニル）フェニル ４−ヒドロキシ−３−（２−プロペニル）フェニル ケトン、２，２−ビス［４−ヒドロキシ−３−（２−メチル−２−プロペニル）フェニル］プロパン、ビス［４−ヒドロキシ−３−（２−メチル−２−プロペニル）フェニル］メタン、ビス［４−ヒドロキシ−３−（２−メチル−２−プロペニル）フェニル］ スルホキシド、ビス［４−ヒドロキシ−３−（２−メチル−２−プロペニル）フェニル］スルフィド、ビス［４−ヒドロキシ−３−（２−メチル−２−プロペニル）フェニル］ エーテル、ビス［４−ヒドロキシ−３−（２−メチル−２−プロペニル）フェニル］ スルホン、１，１−ビス［４−ヒドロキシ−３−（２−メチル−２−プロペニル）フェニル］シクロヘキサン、１，１，１，３，３，３−ヘキサフルオロ−２，２−ビス−［４−ヒドロキシ−３−（２−メチル−２−プロペニル）フェニル］プロパン、ビス［４−ヒドロキシ−３−（２−メチル−２−プロペニル）フェニル］ ケトン、９，９−ビス［４−ヒドロキシ−３−（２−メチル−２−プロペニル）フェニル］フルオレン、３，３−ビス［４−ヒドロキシ−３−（２−メチル−２−プロペニル）フェニル］フタリド、ビス［２−ヒドロキシ−３−（２−メチル−２−プロペニル）フェニル］メタン、２，２−ビス［４−ヒドロキシ−３−メチル−５−（２−メチル−２−プロペニル）フェニル］プロパン、ビス［２−ヒドロキシ−３−（２−メチル−２−プロペニル）フェニル］ ケトン及び２−ヒドロキシ−３−（２−メチル−２−プロペニル）フェニル ４−ヒドロキシ−３−（２−メチル−２−プロペニル）フェニルケトン等が挙げられる。
【００５６】
上記分子内にフッ素原子を３個以上有するフッ素含有単量体と、不飽和炭化水素基を有するビスフェノール化合物とを反応させる際のフッ素含有単量体とビスフェノール化合物との比率としては、フッ素含有単量体１モルに対して、ビスフェノール化合物を０．８〜１．２モルの割合で加えて反応させることが好ましい。より好ましくは、フッ素含有単量体１モルに対して、ビスフェノール化合物を０．９〜１．１モルの割合で加えて反応させることである。
【００５７】
上記重縮合工程に用いる塩基性触媒としては、反応系中のフッ化水素（ＨＦ）を捕捉することができる塩基性物質であれば特に制限されず、炭酸カリウム、炭酸カルシウム、炭酸リチウム、水酸化カリウム、水酸化カルシウム、フッ化カリウム、トリエチルアミン、トリブチルアミン、ピリジン等を用いることができる。これら塩基性物質の使用量は、例えば炭酸カリウムを用いる場合、上記フッ素含有単量体１モルに対して０．８〜５モルであることが好ましい。より好ましくは、０．８〜２モルである。これら塩基性物質は、１種を用いてもよく、２種以上を用いてもよい。
【００５８】
上記重縮合工程に使用できる溶媒としては、脱塩重縮合反応が進行する溶媒であれば制限されず、通常用いられる溶媒を用いることができるが、非プロトン性の溶媒を用いることが好ましい。非プロトン性溶媒の中でも、アセトン、メチルエチルケトンシクロヘキサノン、アセトニトリル、Ｎ−メチルピロリドン、ジメチルホルムアミド、ジメチルアセトアミド、ジメチルスルホキシド等が好ましい。より好ましくは、メチルエチルケトン、シクロヘキサノン、ジメチルアセトアミドである。これらの溶媒は、１種を用いてもよく、２種以上を用いてもよい。
【００５９】
上記溶媒中における分子内にフッ素原子を３個以上有するフッ素含有単量体、及び、不飽和炭化水素基を有するビスフェノールの濃度は、それぞれ１〜４０質量％であることが好ましい。溶媒中におけるフッ素含有単量体やビスフェノールの濃度がこの範囲を外れると、反応の効率が低下することになる。より好ましくは、５〜３０質量％である。
【００６０】
上記重縮合工程の反応条件は、特に制限されないが、反応温度としては０〜１５０℃が好ましく、より好ましくは０〜１３０℃、更に好ましくは０〜１００℃である。反応時間としては、１時間以上が好ましい。これらの条件下で反応を行うことにより、上述したフッ素含有化合物を高い収率で得ることができる。また、反応は、常圧下で行ってもよく、減圧下で行ってもよい。
上記反応により生成した生成物は、析出塩を取り除いた上で再沈殿を行うことで精製したり、水を用いて液−液抽出することによりポリマー成分を抽出し、その他の成分と分離して得ることができる。
【００６１】
本発明のフッ素含有芳香族系重合体は、種々の溶媒に対して良好な溶解性を示すため、フッ素含有芳香族系重合体を溶媒に溶解して基材に塗布することにより、平滑な塗膜を容易に形成することができる。
このような本発明のフッ素含有芳香族系重合体と溶媒とを含む塗工用樹脂組成物もまた、本発明の１つである。
【００６２】
上記塗工用樹脂組成物を基材に塗布して塗膜を形成した後、フッ素含有芳香族系重合体を架橋させることで架橋体の塗膜を形成することができる。
このような塗工用樹脂組成物を架橋させて得られる架橋体もまた、本発明の１つである。
【００６３】
上記フッ素含有芳香族系重合体を架橋させる方法は特に制限されず、重合開始剤を用いる方法、光を照射する方法、熱を加える方法等のいずれの方法を用いてもよいが、熱を加える方法が好ましい。熱を加えることで重合体の主鎖を動きやすくし、架橋の効率を高めることができる。
本発明のフッ素含有芳香族系重合体は、２００℃以下の温度で架橋させることができ、架橋体の塗膜を形成することができることから、架橋体の塗膜を形成する際の作業効率の点で好ましい。
フッ素含有芳香族系重合体を加熱することにより架橋させる場合、加熱温度は、１２０〜２００℃が好ましい。このような温度で加熱することで、架橋効率を充分に高めて架橋反応を進行させることができる。より好ましくは、１５０〜２００℃である。
【００６４】
上記架橋体の塗膜は、フッ素含有芳香族系重合体に由来する低吸水性、絶縁性に優れる特性の他、耐溶剤性にも優れたものであることから、膜の積層が可能であり、高周波電子部品、高周波配線基板、プリント配線板表面配線、半導体素子及びリード線、有機薄膜トランジスタのゲート絶縁膜等の様々な電子部品の絶縁膜として好適に用いることができる。
このような本発明の塗工用樹脂組成物を架橋させて得られる架橋体を含む絶縁膜もまた、本発明の１つであり、この絶縁膜を必須構成要素とする電子部品もまた、本発明の１つである。
【発明の効果】
【００６５】
本発明のフッ素含有芳香族系重合体は、上述の構成よりなり、低吸水性、絶縁性に優れ、溶剤への溶解性が良好であって塗膜を容易に形成することができるものである。また、その塗膜を比較的低温の加熱条件で加熱することで架橋体をとすることができ、得られた架橋体の塗膜は、耐溶剤性に優れたものとなることから、膜の積層が可能であり、電子部品に使用される絶縁膜等として好適に用いることができる。
【図面の簡単な説明】
【００６６】
【図１】実施例１で合成した重合体Ａの１Ｈ−ＮＭＲの測定チャート、及び、シグナルの帰属を示した図である。
【図２】実施例２で合成した重合体Ｂの１Ｈ−ＮＭＲの測定チャート、及び、シグナルの帰属を示した図である。
【図３】実施例３で合成した重合体Ｃの１Ｈ−ＮＭＲの測定チャート、及び、シグナルの帰属を示した図である。
【発明を実施するための形態】
【００６７】
以下に実施例を掲げて本発明を更に詳細に説明するが、本発明はこれらの実施例のみに限定されるものではない。なお、特に断りのない限り、「％」は「質量％」を意味するものとする。
【００６８】
以下の実施例において、重合体の重量平均分子量測定は、ＧＰＣ（ゲルパーミエーションクロマトグラフィー）により、以下の条件で行った。
測定機器：東ソー社製ＧＰＣ（型番ＨＬＣ−８１２０）
分子量カラム：東ソー社製ＴＳＫｇｅｌ  ＧＭＨＸＬ
溶離液：ＴＨＦ
検量線用標準物質：ポリスチレン
また、重合体の構造同定に関しては、１Ｈ−ＮＭＲ測定を以下の条件で行った。
１Ｈ−ＮＭＲ
測定機器：Ｖａｒｉａｎ社製ＮＭＲ（Ｕｎｉｔｙ  Ｐｌｕｓ  ４００）
溶媒  ：ＣＤＣｌ３
周波数：４００ＭＨｚ
【００６９】
＜実施例１＞
４−フェノキシ−２，３，５，６−テトラフルオロベンゾニトリル（ＰＴＦＢＮ）と２，２’−ジアリルビスフェノールＡ（２，２’−ジアリルＢｉｓＡ）との重合反応
ＰＴＦＢＮ  ５３．４３ｇ（２００ｍｍｏｌ）、２，２’−ジアリルＢｉｓＡ  ６１．６９ｇ（２００ｍｍｏｌ）、モレキュラーシーブス３Ａ（２０×３０）  ３４ｇ、及び、メチルエチルケトン（ＭＥＫ）  ３２０ｇを混合した。ＰＴＦＢＮの溶解を確認後、炭酸カリウム微粉（日本曹達社製）  ５５．２８ｇ（４００ｍｍｏｌ）を投入して７９℃で重合を９時間行った。その後、メチルイソブチルケトン（ＭＩＢＫ）  ３５０ｇを投入した。
冷却後、５００メッシュの金網で濾過し、一晩放置後、１０μｍ及び１μｍのフィルターを用いて加圧濾過を行った。濾過後の溶液に、ＭＩＢＫを投入し、水を用いて分液洗浄した。分液洗浄を行った後、ＭＩＢＫを濃縮することで固形分５０質量％の重合体溶液（溶媒ＭＩＢＫ）を得た。
得られた重合体Ａは、９８ｇ（固形分換算）であり、得られた重合体の重量平均分子量Ｍｗは、１５，０００であった。得られた重合体Ａの１Ｈ−ＮＭＲの測定結果及びシグナルの帰属を図１に示す。
【００７０】
＜実施例２＞
４，４’−ビス（２，３，４，５，６−ペンタフルオロベンゾイル）ジフェニルエーテル（以下ＢＰＤＥ）と２，２’−ジアリルＢｉｓＡとの重合反応
ＢＰＤＥ  ７２．５８ｇ（１３０ｍｍｏｌ）、２，２’−ジアリルＢｉｓＡ  ４０．０９ｇ（１３０ｍｍｏｌ）、モレキュラーシーブス３Ａ（２０×３０）  ３０ｇ、ＭＥＫ  ３２０ｇを混合した。ＢＰＤＥの溶解を確認後、炭酸カリウム微粉（日本曹達社製）  ３５．９３ｇ（２６０ｍｍｏｌ）を投入して７９℃で重合を８時間行った。その後、ＭＩＢＫ  ３５０ｇを投入した。
冷却後、５００メッシュの金網で濾過し、一晩放置後、１０μｍ及び１μｍのフィルターを用いて加圧濾過を行った。濾過後の溶液に、ＭＩＢＫを投入し、水を用いて分液洗浄した。分液洗浄を行った後、ＭＩＢＫを濃縮することで固形分３０質量％の重合体溶液（溶媒ＭＩＢＫ）を得た。
得られた重合体Ｂは、９８ｇ（固形分換算）であり、得られた重合体の重量平均分子量Ｍｗは、６２，０００であった。得られた重合体Ｂの１Ｈ−ＮＭＲの測定結果シグナルの帰属を図２に示す。
【００７１】
＜実施例３＞
ＰＴＦＢＮと、２，２’−ジアリルＢｉｓＡとビスフェノールＡ（２，２’−ジアリルＢｉｓＡとビスフェノールＡとのモル比１：１）との重合反応
ＰＴＦＢＮ  ５３．４３ｇ（２００ｍｍｏｌ）、２，２’−ジアリルＢｉｓＡ  ３０．８４ｇ（１００ｍｍｏｌ）、ビスフェノールＡ  ２２．８３ｇ（１００ｍｍｏｌ）、モレキュラーシーブス３Ａ（２０×３０）  ３４ｇ、ＭＥＫ  ３２０ｇを混合した。ＰＴＦＢＮ、ＢｉｓＡの溶解を確認後、炭酸カリウム微粉（日本曹達社製）  ５５．２８ｇ（４００ｍｍｏｌ）を投入して７９℃で重合を９時間行った。その後、ＭＩＢＫ  ３５０ｇを投入した。
冷却後、５００メッシュの金網で濾過し、一晩放置後、１０μｍ及び１μｍのフィルターを用いて加圧濾過を行った。濾過後の溶液に、ＭＩＢＫを投入し、水を用いて分液洗浄した。分液洗浄を行った後、ＭＩＢＫを濃縮することで固形分３０質量％の重合体溶液（溶媒ＭＩＢＫ）を得た。
得られた重合体Ｃは、９１ｇ（固形分換算）であり、得られた重合体の重量平均分子量Ｍｗは、３３，０００であった。得られた重合体Ｃの１Ｈ−ＮＭＲの測定結果シグナルの帰属を図３に示す。
【００７２】
＜重合体の溶解性評価＞
実施例１〜３で得られた重合体Ａ〜Ｃの一部を取り、メタノールを用いて再沈殿を行った後、減圧乾燥した。減圧乾燥後の重合体１ｇを下記表１に示す種々の溶媒９ｇに溶かして、２５℃でのポリマーの溶解性を評価した。結果を表１に示す。評価は、完全に溶解したものを○、溶け残ったものを×とした。
【００７３】
【表１】
2013035959.tif 000016
【００７４】
＜架橋体の耐溶剤性評価＞
重合体Ａ〜ＣのＭＩＢＫ溶液（固形分３０質量％）をアルミ板の上にアプリケータを用いて塗布し、１００℃×５分乾燥して塗膜を形成した。その後、表２に示す所定の温度条件で架橋し、架橋膜を得た。
その後、得られた架橋膜についてトルエンを用いてラビング試験及びスポット試験を行い、耐溶剤性を評価した。比較例として、ＰＴＦＢＮとビスフェノールＡとから得られた重合体Ｄ（Ｍｗ５０，０００）を用いて、同様の試験を行った。結果を表２に示す。
ラビング試験、スポット試験の方法は以下のとおりである。
［ラビング試験］
試験溶媒であるトルエンをガーゼに含ませて、ラビングを３０回行い、試験後の膜の状態を目視で確認した。
○・・・変化なし    △・・・膜にキズ    ×・・・剥がれあり
［スポット試験］
架橋膜上にトルエンを１滴滴下し、トルエンが自然に乾燥するまで放置し、膜の溶解の有無を目視で確認した。
○・・・膜の溶解なし    ×・・・膜の溶解あり
【００７５】
【表２】
2013035959.tif 000017
【００７６】
＜重合体の耐電圧評価＞
重合体Ａ、重合体Ｂ、重合体Ｃそれぞれにプロピレングリコールモノメチルアセテート（ＰＧＭＡｃ）を加えて、固形分１５％の溶液を調製した。
この溶液を用いて、ＩＴＯパターン基板の上にスピンコーターを用いて０．９μｍの膜厚になるように塗工して塗膜を形成し、１００℃で５分乾燥した。その後、重合体Ａの塗膜は１７０℃×３時間、重合体Ｂ及び重合体Ｃの塗膜は２００℃×３時間加熱した。
その後、上部電極を金蒸着により作製し、試験片を作製した。
ソースメーター（ＫＥＩＴＨＬＥＹ社製  型番２４００Ａ）を用いて、０Ｖから２００Ｖまで電圧をかけて電流値を測定することにより耐電圧測定を行ったところ、いずれの試験片も２００Ｖまで絶縁性を維持した。
【００７７】
＜重合体の基材への密着性評価＞
重合体Ａ〜ＣのＭＩＢＫ溶液（固形分３０質量％に調整）をカプトンフィルム（５０μｍ）の上にアプリケータ（ｗｅｔ１００μｍ）を用いて塗布し、１００℃×５分乾燥して塗膜を形成した。その後、表２に示す所定の温度条件で架橋し、カプトン上に架橋膜を得た。
この膜にクロスカット（２ｍｍ幅で２５マス）を入れて、セロテープ（登録商標）剥離を行い、カプトンへの密着性を以下の基準で評価した。結果を表３に示す。
○・・・剥がれなし    ×・・・剥がれあり
また、カプトン上の積層したフィルムをφ２ｍｍで曲げたが、フィルムにクラック等は入らなかった。
【００７８】
【表３】
2013035959.tif 000018
【００７９】
上記実施例、比較例の結果から、本発明のフッ素含有芳香族系重合体は、各種溶剤への溶解性に優れ、容易に塗膜を形成することができ、また、２００℃以下の加熱で架橋反応を進行させ、耐溶剤性、基材への密着性に優れた架橋体の膜を形成することができることが確認された。
【図１】
2013035959.tif 000022
【図２】
2013035959.tif 000023
【図３】
2013035959.tif 000024